(57)【要約】【課題】第１に、ハニカムコアの重量が軽減され、第２に、熱歪も発生せず、第３に、コスト面に優れ、第４に、接合強度にも優れた、繊維強化プラスチック製ハニカムコアの製造方法を、提案する。【解決手段】繊維基材１に熱硬化性樹脂２を付着，含浸させた、粘性状態の繊維強化プラスチック製のプリプレグを、コルゲート成形装置に供給した後、加熱，加圧することにより、コルゲート板１５を半硬化状態で成形する。それからコルゲート板１５を、頂部と底部が対応する位置関係で重積した後、加熱，加圧することにより、コルゲート板１５を完全硬化させると共に、完全硬化によりコルゲート板１５の対応する頂部と底部間を接合する。もって、コルゲート板１５をセル壁１８とし、セル壁１８にて区画形成されたセル１９の平面的集合体である、繊維強化プラスチック製のハニカムコア１１を製造する。【選択図】図３
2014008735.tif 000002
【特許請求の範囲】
【請求項１】
繊維基材に熱硬化性樹脂を付着，含浸させた、繊維強化プラスチックのプリプレグを、粘性状態で準備し、
該プリプレグを、まずコルゲート成形装置に供給し、次に加熱，加圧して粘性状態の該熱硬化性樹脂を半硬化状態とすることにより、波形の凹凸が連続的に折曲形成されたコルゲート板を、半硬化状態で成形した後、
複数枚の該コルゲート板を、波形が半ピッチ分ずつ順次ずれ頂部と底部とが対応する位置関係で重積し、
重積した該コルゲート板を加熱，加圧して、半硬化状態の該熱硬化性樹脂そして該コルゲート板を、完全硬化させると共に、完全硬化により、各該コルゲート板の対応する頂部と底部間を接合し、
もって、各該コルゲート板をセル壁とし、該セル壁にて区画形成された中空柱状の多数のセルの平面的集合体である、繊維強化プラスチック製のハニカムコアを得ること、を特徴とする繊維強化プラスチック製ハニカムコアの製造方法。
【請求項２】
請求項１において、上記半硬化状態とは、粘性状態からは硬化されるが、完全硬化状態には未だ至らない状態よりなると共に、
重積そして加熱，加圧に際し、該熱硬化性樹脂により、該コルゲート板としての形状を崩すことなく保持できる程度の状態よりなること、を特徴とする繊維強化プラスチック製ハニカムコアの製造方法。
【請求項３】
請求項２において、重積された各該コルゲート板間に形成された各空間に、該空間の断面形状に見合った断面形状のコマ部材を、それぞれ密に挿入して、各該コルゲート板をサポートせしめ、
もって、次の加熱，加圧に際し、より高い圧力での加圧が可能となること、を特徴とする繊維強化プラスチック製ハニカムコアの製造方法。
【発明の詳細な説明】
【技術分野】
【０００１】
本発明は、繊維強化プラスチック製ハニカムコアの製造方法に関する。すなわち、繊維基材に熱硬化性樹脂を付着，含浸させた、繊維強化プラスチック（ＦＲＰ）製ハニカムコアの製造方法に関するものである。
【背景技術】
【０００２】
《技術的背景》
ハニカムコアは、セル壁にて区画形成された中空柱状の多数のセルの平面的集合体よりなり、重量比強度，平面精度（特に、ハニカムサンドイッチパネルとして使用した場合），その他に優れる、という特性を備えている。
そして、繊維強化プラスチック製のハニカムコアは、軽量性や耐食性に一段と優れるという特性を、備えている。繊維強化プラスチック製のハニカムコアにおいて、セル壁は、繊維基材に熱硬化性樹脂を付着，含浸させたものが代表的であり、セルは、断面形状が正六角形をなすものが代表的である。
又、繊維強化プラスチック製のハニカムコアは、他の一般的なハニカムコアと同様、いわゆるコルゲート方式や展張方式にて製造される。そして本発明は、コルゲート方式の製造方法に関する。
【０００３】
《従来技術》
コルゲート方式では、繊維強化プラスチック製の波板を、重積，接着することにより、ハニカムコアを製造する。
このような従来のコルゲート方式の製造方法について、図５，図６を参照して説明する。まず、図５の（１）図に示したように、繊維基材１に熱硬化性樹脂２を付着，含浸させたプリプレグ３が、粘性状態Ａで準備される。
そしてプリプレグ３は、例えばギアやラックを使用したコルゲート成形装置に供給されて、加圧成形された後、ホットプレスやオーブン等に供給されて、加熱，加圧される。
これらにより、図５の（２）図に示したように、熱硬化性樹脂２が粘性状態Ａから完全硬化した、完全硬化状態Ｃのコルゲート板４が得られる。
【０００４】
それから、完全硬化状態Ｃのコルゲート板４は、図５の（３）図に示したように、プリントロール５間に供給される。もって、プリントロール５間を通されることにより、波形の頂部表面や底部裏面に接着剤６が塗布される。図中７は、熱硬化型の接着剤６のトレー、５’は、回転駆動されるピックアップロールである。
このように、接着剤６が塗布されたコルゲート板４は、オーブン等に供給されて加熱，乾燥され、接着剤６中の余分な溶剤が蒸発，除去される（図示せず）。
それから、複数枚のコルゲート板４が、波形が半ピッチ分ずれ、頂部と底部とが対応する位置関係で、重積される（次の図６も参照）。
そして、オーブン等に供給され、加熱，加圧されることにより、塗布されていた接着剤６が溶融，硬化し、もって完全硬化状態Ｃとなった接着剤６にて、重積されていたコルゲート板４間が接着される。
従来のコルゲート方式では、このような工程を辿ることにより、図６の（１）図，（２）図に示したように、コルゲート板４をセル壁９とし、セル１０の断面形状が正六角形よりなる、繊維強化プラスチック製のハニカムコア８を製造していた。
【先行技術文献】
【特許文献】
【０００５】
このような従来のコルゲート方式に係る繊維強化プラスチック製のハニカムコア８の製造方法としては、例えば、次の特許文献１，２中に示されたものが挙げられる。
【特許文献１】特開平１１−３００８６０号公報
【特許文献２】特開２０００−１２７２７１号公報
【発明の概要】
【発明が解決しようとする課題】
【０００６】
ところで、このような従来のコルゲート方式に係る繊維強化プラスチック製のハニカムコア８の製造方法については、次の課題が指摘されていた。
《第１の問題点》
第１に、製造された繊維強化プラスチック製のハニカムコア８について、重量が嵩むという問題が指摘されていた。
すなわち、従来の製造方法で製造されたハニカムコア８は、セル壁９を形成するコルゲート板４間が、接着剤６を使用して接着されていた。そこで、接着剤６の分だけ重量が増加する、という問題があった。
もって、繊維強化プラスチック製のハニカムコア８の特性である軽量性が損なわれる、という指摘があった。
【０００７】
《第２の問題点》
第２に、製造された繊維強化プラスチック製のハニカムコア８について、熱歪が発生し易い、という問題が指摘されていた。
すなわち、従来の製造方法で製造されたハニカムコア８は、繊維強化プラスチック製のセル壁９つまりコルゲート板４部分と、接着剤６部分とで、熱変形量，熱伸縮量が異なっている。ハニカムコア８が部分的に異なる材料で構成されていたので、熱歪が発生し易かった。
もって、ハニカムコア８の特性である平面精度が損なわれる虞がある、という問題があった。例えば、高度な観測精度が要求される人工衛星のパネルとして使用した場合、その精度が保てなくなる虞がある、という指摘があった。
【０００８】
《第３の問題点》
第３に、材料コストや製造コストが嵩む、という問題も指摘されていた。すなわち、まず従来の製造方法は、接着剤６を使用するので、その分だけ材料コストが嵩んでいた。
又、従来の製造方法は、接着剤６の塗布工程、塗布した接着剤６の乾燥工程、そして接着剤６の加熱，硬化工程、等の各工程が必須的となっていた。もって、このような各工程の分だけ、手間がかかり製造コストの上昇を招く、という指摘があった。
【０００９】
《本発明について》
本発明の繊維強化プラスチック製ハニカムコアの製造方法は、このような実情に鑑み、上記従来技術の課題を解決すべくなされたものである。
そして本発明は、第１に、ハニカムコアの重量が軽減され、第２に、熱歪も発生せず、第３に、コスト面に優れ、第４に、接合強度にも優れた、繊維強化プラスチック製ハニカムコアの製造方法を提案することを、目的とする。
【課題を解決するための手段】
【００１０】
《各請求項について》
このような課題を解決する本発明の技術的手段は、特許請求の範囲に記載したように、次のとおりである。
請求項１については、次のとおり。
請求項１の繊維強化プラスチック製ハニカムコアの製造方法では、まず、繊維基材に熱硬化性樹脂を付着，含浸させた、繊維強化プラスチックのプリプレグを、粘性状態で準備する。
そして該プリプレグを、まずコルゲート成形装置に供給し、次に加熱，加圧して、粘性状態の該熱硬化性樹脂を半硬化状態とすることにより、波形の凹凸が連続的に折曲形成されたコルゲート板を、半硬化状態で成形する。
それから、複数枚の該コルゲート板を、波形が半ピッチ分ずつ順次ずれ頂部と底部とが対応する位置関係で、重積する。そして、重積した該コルゲート板を加熱，加圧して、半硬化状態の該熱硬化性樹脂そして該コルゲート板を、完全硬化させると共に、完全硬化により、各該コルゲート板の対応する頂部と底部間を接合する。
もって、各該コルゲート板をセル壁とし、該セル壁にて区画形成された中空柱状の多数のセルの平面的集合体である、繊維強化プラスチック製のハニカムコアを得ること、を特徴とする。
【００１１】
請求項２については、次のとおり。
請求項２の繊維強化プラスチック製ハニカムコアの製造方法では、請求項１において、上記半硬化状態とは、粘性状態からは硬化されるが、完全硬化状態には未だ至らない状態よりなる。
これと共に、重積そして加熱，加圧に際し、該熱硬化性樹脂により、該コルゲート板としての形状を崩すことなく保持できる程度の状態よりなること、を特徴とする。
請求項３については、次のとおり。
請求項３の繊維強化プラスチック製ハニカムコアの製造方法では、請求項２において、重積された各該コルゲート板間に形成された各空間に、該空間の断面形状に見合った断面形状のコマ部材を、それぞれ密に挿入して、各該コルゲート板をサポートせしめる。
もって、次の加熱，加圧に際し、より高い圧力での加圧が可能となること、を特徴とする。
【００１２】
《作用等について》
本発明は、このような手段よりなるので、次のようになる。
（１）本発明の製造方法は、準備，コルゲート，半硬化，重積，完全硬化等の各工程を、順次辿ることにより、繊維強化プラスチック製のハニカムコアを製造する。
（２）すなわち、まず繊維強化プラスチックのプリプレグを、シート状の粘性状態で準備し、波板状にコルゲート加工した後、加熱，加圧する。もってコルゲート板が、半硬化状態で成形される。
（３）それから、半硬化状態で成形されたコルゲート板を、重積して加熱，加圧することにより、コルゲート板が完全硬化すると共に、コルゲート板間が接合される。
（４）このような工程を辿ることにより、セル壁にて区画形成された繊維強化プラスチック製のハニカムコアが製造される。
（５）後処理として、セル壁に補強用樹脂が、付着，含浸せしめられることもある。
（６）本発明の製造方法は、このようになっているので、次のようになる。まず、半硬化状態から完全硬化させることを利用して、コルゲート板間を接合する。接着剤を使用しないで接合を実現するので、その分、ハニカムコアの重量が軽減する。
（７）接着剤を使用しないので、このハニカムコアは、繊維強化プラスチックの単一材料製よりなる。もって、部分的に熱変形量が異なることもない。
（８）又、この製造方法は、接着剤を使用しないので、その分、工程が簡単である。すなわち、接着剤使用に伴う塗布，乾燥，加熱硬化等、手間がかかる諸工程の追加実施が、不要化される。
（９）更に、セル壁を形成するコルゲート板間を、完全硬化させてから接着するのではなく、完全硬化を利用して接合するので、高い接合強度が得られる。
特に、重積されたコルゲート板間の空間に、コマ部材を挿入してから、完全硬化するようにすると、接合強度が一段と向上する。
（１０）さてそこで、本発明の製造方法は、次の効果を発揮する。
【発明の効果】
【００１３】
《第１の効果》
第１に、ハニカムコアの重量が、軽減される。すなわち、本発明の繊維強化プラスチック製ハニカムコアの製造方法では、セル壁を形成するコルゲート板を、まず半硬化状態で成形した後、半硬化状態から完全硬化させることにより、接合する。
前述したこの種従来技術、すなわちコルゲート板を完全硬化状態で成形してから接着剤で接着していた従来技術のように、接着剤を使用しないので、その分、製造されたハニカムコアの重量が軽減される。
このように重量が軽減されるので、繊維強化プラスチック製のハニカムコアの特性である軽量性が、損われることなく維持される。
【００１４】
《第２の効果》
第２に、ハニカムコアについて、熱歪は発生しない。すなわち、本発明の繊維強化プラスチック製ハニカムコアの製造方法では、繊維強化プラスチックのプリプレグのみを用いて、ハニカムコアを製造する。
製造されたハニカムコアは、前述したこの種従来技術のように、接着剤が使用されておらず、全てが同一材料で構成されているので、部分的に熱変形量が異なるようなことはない。
もって、熱歪は発生せず、ハニカムコアの特性である平面精度も、損われることなく維持される。特に、両開口端面に表面板が接合されたハニカムサンドイッチパネルとして使用される場合、例えば人工衛星のパネルに使用される場合でも、高精度を保つことができる。
【００１５】
《第３の効果》
第３に、コスト面にも優れている。すなわち、本発明の繊維強化プラスチック製ハニカムコアの製造方法では、上述した点が、簡単な工程により容易に実現され、コスト面にも優れている。
まず、前述したこの種従来技術のように、接着剤を使用しないので、その分、材料コストが低減される。又、接着剤使用に伴う諸工程の追加実施が不要となり、もってその分、製造コストが低減される。
【００１６】
《第４の効果》
第４に、更に接合強度にも、優れている。すなわち、本発明の繊維強化プラスチック製ハニカムコアの製造方法では、セル壁を形成するコルゲート板間が、自体の完全硬化を利用して接合される。
そこで、前述したこの種従来技術のように、コルゲート板を完全硬化させた後、接着剤を用いて接着していたのに比し、セル壁間がより安定的に接合される。特に、重積された各コルゲート板間の完全硬化，接合に際し、コマ部材を挿入して加熱，加圧するようにすると、より高い圧力での加圧が可能となる。
これらにより、製造されたハニカムコアは、セル壁間の接合強度が一段と向上し、もって圧縮強度や剪断強度に優れており、セル壁の剥れ，破断，折損等が、防止されるようになる。
このように、この種従来例に存した課題がすべて解決される等、本発明の発揮する効果は、顕著にして大なるものがある。
【図面の簡単な説明】
【００１７】
【図１】本発明に係る繊維強化プラスチック製ハニカムコアの製造方法について、発明を実施するための形態の説明に供する。そして（１）図は、準備工程の斜視図、（２）図は、コルゲート工程の斜視図、（３）図は、コルゲートされたプリプレグ、およびラック等の斜視図である。
【図２】同発明を実施するための形態の説明に供する。そして（１）図は、半硬化工程の斜視図、（２）図は、得られた半硬化状態のコルゲート板の斜視図、（３）図は、重積工程や完全硬化工程の正面図である。
【図３】同発明を実施するための形態の説明に供する。そして（１）図は、製造されたハニカムコアの正面図、（２）図は、同斜視図である。
【図４】同発明を実施するための形態の説明に供する。そして（１）図は、浸漬工程の斜視図、（２）図は、コマ部材工程の斜視図、（３）図は、コマ部材の斜視図である。
【図５】従来技術に係る繊維強化プラスチック製ハニカムコアの製造方法の説明に供する。そして（１）図は、準備工程の斜視図、（２）図は、完全硬化状態のコルゲート板の斜視図、（３）図は、接着剤塗布工程の正面図である。
【図６】従来技術に係る繊維強化プラスチック製ハニカムコアの製造方法の説明に供する。そして（１）図は、製造されたハニカムコアの正面図、（２）図は、その要部拡大図である。
【発明を実施するための形態】
【００１８】
《各工程について》
以下、本発明を実施するための形態について、詳細に説明する。
本発明の製造方法は、準備工程，コルゲート工程，半硬化工程，重積工程，完全硬化工程等を順次辿ることにより、繊維強化プラスチック製のハニカムコア１１を、製造する。
以下、これらの各工程等について、説明する。
【００１９】
《準備工程について》
まず、準備工程について、図１の（１）図を参照して説明する。この製造方法では、準備工程において、繊維基材１に熱硬化性樹脂２を付着，含浸させた、シート状をなす繊維強化プラスチックのプリプレグ３が、粘性状態Ａで準備される。
このような準備工程について、更に詳述する。繊維基材１としては、カーボン繊維，ガラス繊維，ケプラー繊維，セラミック繊維，金属繊維，樹脂繊維，その他各種の織・不織や有機・無機の繊維が使用可能であり、これらの高強度，高剛性の繊維中から、適宜選択使用される。勿論、一方向繊維やノンクリンプ織等も、使用可能である。
熱硬化性樹脂２としては、シアネート系の樹脂，エポキシ系の樹脂，ポリイミド系の樹脂，フェノール系の樹脂，その他の熱硬化性の樹脂が、選択使用される。
そして、このような繊維基材１に、粘性状態Ａの熱硬化性樹脂２を、付着，含浸，混入等により組み合わせて複合した、シート状をなすプリプレグ３が、粘性状態Ａで準備される。
プリプレグ３は、極薄で平坦なフィルムシート状をなすと共に、熱硬化性樹脂２がタック性・ベトツキ性を備え柔軟性・屈曲性を備えた粘性状態Ａにて、いわゆるＡステージからＢステージ程度となった状態で、準備される。
準備工程については、以上のとおり。
【００２０】
《コルゲート工程について》
次に、コルゲート工程について、図１の（２）図を参照して説明する。この製造方法では、上述した準備工程で準備されたシート状のプリプレグ３が、コルゲート成形装置１２に供給される。
このようなコルゲート工程について、更に詳述する。まず、コルゲート成形装置１２は、図示例では、上下一対のコルゲートギア１３とコルゲートラック１４とからなるが、その他、上下一対のラックを用いたものや、プレス装置，ベルト式金型等を用いたものも可能である。又、ラックと複数のコマとを組み合わせたコルゲート成形装置１２も、可能である。
そして、熱硬化性樹脂２が粘性状態Ａでシート状をなすプリプレグ３は、このようなコルゲート成形装置１２に挿入され、表裏両側から挟み込まれて加圧されることにより、波形状のプリプレグ３’にコルゲート加工される。波形の凹凸が、短手方向に直線的に平行、かつ長手方向に繰り返し連続的に、所定ピッチと高さで折曲形成された波形状のプリプレグ３’が、粘性状態Ａで加工される。
これらについて、図１の（２）図に示した図示例により説明する。まず、前述した準備工程で準備されたプリプレグ３が、コルゲート成形装置１２のコルゲートラック１４上に、載せられる。その際、これまでプリプレグ３の下面を被覆していたビニールシート等の離型シート（図示せず)は、取り除かれる。
それから、コルゲートギア１３が、コルゲートラック１４と噛み合うように、プリプレグ３を介し上側から押し当てられ、加圧力を加えつつ回動される。もって、コルゲートラック１４上に、波形状にコルゲート加工されたプリプレグ３’、図示例では台形状の波形にコルゲート加工されたプリプレグ３’が、粘性状態Ａで張り付けられる。
コルゲート工程については、以上のとおり。
【００２１】
《半硬化工程について》
次に、半硬化工程について、図１の（３）図，図２の（１）図，（２）図等を参照して、説明する。
この製造方法では、上述したコルゲート工程の後、半硬化工程において、波形状のプリプレグ３’を加熱，加圧し、もって、粘性状態Ａだった熱硬化性樹脂２を半硬化状態Ｂとすることにより、波形状のコルゲート板１５を成形する。波形の凹凸が連続的に折曲形成されたコルゲート板１５を、半硬化状態Ｂで成形する。
【００２２】
このような半硬化工程について、更に詳述する。コルゲート工程で得られた波形状のプリプレグ３’は、粘性状態Ａのまま形状保持されつつ、ホットプレスやオーブン等の加熱加圧装置ＨＰに供給される。そして、加熱，加圧されることによりプリプレグ３’が半硬化され、もって半硬化状態Ｂのコルゲート板１５が成形される。
半硬化状態Ｂとは、前述した粘性状態Ａからは若干硬化が進むが、後述する完全硬化状態Ｃには未だ至らない状態よりなる。
これと共に、本明細書において半硬化状態Ｂとは、次に述べる重積工程そして完全硬化工程での加熱，加圧に際し、熱硬化性樹脂２により、コルゲート板１５としての形状を崩すことなく、自立的に単独で形状保持可能な程度の状態よりなること、を意味する。いわば、Ｂステージ終盤の状態もしくはＢステージとＣステージの中間状態を意味する。
【００２３】
これらについて、図示例により説明する。まず、図１の（３）図に示したように、前述したコルゲート工程で得られたプリプレグ３’を、粘性状態Ａのまま、そしてコルゲートラック１４上に張り付き載せられたままとすることにより、コルゲート加工された波形状を保持させる。
これと共に、別途ラック１６が準備される。又、これまでプリプレグ３そしてプリプレグ３’の上面を被覆していたビニールシート等の離型シート（図示せず）が、取り除かれる。
そして、図２の（１）図に示したように、上位のラック１６と下位のコルゲートラック１４とを、波形の凹凸が噛み合うように合わせると共に、両者間にプリプレグ３’を挟持して形状保持しつつ、ホットプレスやオーブン等の加熱加圧装置ＨＰに供給する。
もって加熱加圧装置ＨＰで、熱硬化性樹脂２について上述した半硬化状態Ｂが得られる温度（つまり、その熱硬化温度よりは遥かに低い温度）で低温加熱しつつ、加圧することにより、熱硬化性樹脂２そしてプリプレグ３’は、それまでの粘性状態Ａから半硬化状態Ｂへと、セミキュアされる。
このようにして、図２の（２）図に示したように、半硬化状態Ｂのコルゲート板１５が成形される。
半硬化工程については、以上のとおり。
【００２４】
《重積工程について》
次に、重積工程について、図２の（３）図を参照して説明する。この製造方法では、上述した半硬化工程の後、成形された半硬化状態Ｂの複数枚のコルゲート板１５が、重積工程において、波形が半ピッチ分ずつずれ、頂部と底部とが対応する位置関係で、重積される。
すなわち、複数枚のコルゲート板１５は、上下間で波形の半ピッチ分ずつ左右に順次ずらされ、もって上下相互間で頂部（山部）と底部（谷部）とを合わせる位置関係のもと、全体的に空間１７が存した積層ブロック状に積み重ねられる。
なお、重積されたコルゲート板１５について、相互位置関係が事後ずれない様に、次の方法がとられることもある。すなわち、コルゲート板１５の重ね合わせた部分をクリップ止めする方法や、端部ずれ防止のため針金等の治具にて固定したりする方法が、実施されることもある。
重積工程については、以上のとおり。
【００２５】
《完全硬化工程について》
次に、完全硬化工程について、図２の（３）図，図３の（１）図，（２）図等を参照して、説明する。
この製造方法では、上述した重積工程で重積したコルゲート板１５を加熱，加圧して、半硬化状態Ｂの各コルゲート板１５を完全硬化させると共に、この完全硬化により、各コルゲート板１５の対応する頂部と底部間を接合する。
もって、完全硬化状態Ｃの各コルゲート板１５をセル壁１８とし、セル壁１８にて区画形成されたセル１９の平面的集合体である、繊維強化プラスチック製のハニカムコア１１が得られる。
このような完全硬化工程について、更に詳述する。重積工程で重積された半硬化状態Ｂのコルゲート板１５は、図２の（３）図に示したように、オーブンその他の加熱加圧装置ＨＰ’に供給される。もって、ある程度の圧力をかけながら（例えば、０．１ＭＰａつまり１．０２ｋｇｆ／ｃｍ２程度の加圧荷重）、熱硬化性樹脂２の硬化温度で高温加熱される。
これにより、半硬化状態Ｂで供給された熱硬化性樹脂２そしてコルゲート板１５が、図３の（１）図，（２）図に示したように、いわゆるＣステージの完全硬化状態Ｃへと、完全キュアされ固化される。
そして、このような完全硬化に際し、熱硬化性樹脂２の溶融硬化を利用して、コルゲート板１５間について、対応して重なり合っていた頂部と底部間が、確りと接合される。重積されたコルゲート板１５間が接合されて、セル壁１８となる。
完全硬化工程については、以上のとおり。
【００２６】
《繊維強化プラスチック製のハニカムコア１１について》
このような各工程を辿ることにより、図３の（１）図，（２）図に示した、繊維強化プラスチック製のハニカムコア１１が製造される。
そして、この繊維強化プラスチック製のハニカムコア１１は、重積，接合された繊維強化プラスチック製のコルゲート板１５をセル壁１８とし、各々独立空間に区画形成された、中空柱状の多数のセル１９の平面的集合体よりなる。
なお、セル壁１８そしてセル１９の断面形状は、図示の正六角形のものが代表的であるが、これによらず、略三角形，略四角形，その他各種形状のものも可能である。
そして、この繊維強化プラスチック製のハニカムコア１１は、一般のハニカムコアと同様、重量比強度（セル軸方向の圧縮強度）に優れ、軽量であると共に高い強度や剛性を備えている。
又、平面精度（特に、両開口端面に表面板が接合されたハニカムサンドイッチパネルとして使用した場合），整流効果，保温性等にも優れ、単位容積当りの表面積が大である、等々の特性が知られている。更に、耐食性にも優れている。もって、広く各種の構造材として使用される。
繊維強化プラスチック製のハニカムコア１１については、以上のとおり。
【００２７】
《後処理による補強》
後処理によるハニカムコア１１の補強について、図４の（１）図を参照して、説明しておく。
上述により製造された繊維強化プラスチック製のハニカムコア１１について、更なる強度が要求される場合は、後処理として、セル壁１８に補強用樹脂２０が、付着，含浸せしめられる。
【００２８】
このような後処理について、更に詳述する。補強用樹脂２０としては、シアネート系の樹脂，エポキシ系の樹脂，ポリイミド系の樹脂等、前述した熱硬化性樹脂２に準じた樹脂が、使用される。
そして、このような補強用樹脂２０が貯溜された浴槽２１中に、上述により製造されたハニカムコア１１が、浸漬される。もって、取り出されて乾燥された後、付着，含浸された補強用樹脂２０が、オーブン等で加熱硬化される。
これにより、繊維強化プラスチック製のハニカムコア１１について、そのセル壁１８の外表面に、補強用樹脂２０が追加的に付着，含浸せしめられる。ハニカムコア１１は、セル１９密度が高められ強度や剛性が向上せしめられて、補強される。
後処理による補強については、以上のとおり。
【００２９】
《コマ部材２２の使用について》
ここで、コマ部材２２の使用について、図４の（２）図，（３）図を参照して、説明しておく。
上述した製造方法により製造される繊維強化プラスチック製のハニカムコア１１について、接合部分に更なる高強度が要求される場合は、製造工程途中で、コマ部材２２が使用される。
【００３０】
このようなコマ部材２２の使用について、更に詳述する。まず、前述した製造工程中の重積工程（図２の（３）図を参照）の後、図４の（２）図に示したように、重積された各コルゲート板１５間に形成された各空間１７に、空間１７の断面形状に見合った断面形状のコマ部材２０を、それぞれ密に挿入する。
すなわち、積層ブロック状に積み重ねられた各コルゲート板１５間の空間１７（事後にセル１９となる）に対し、コマ部材２２が密に挿入される。コマ部材２２は、（図示例では断面正六角形をなす）空間１７の断面形状に見合った断面形状の、角筒状や角柱状をなす。
このように、空間１７にコマ部材２２が挿入されたことにより、各コルゲート板１５は、強力にサポートされる。つまり、重積された各コルゲート板１５は、高圧力での加圧に耐え得るようになる。
【００３１】
そこで、次に実施される完全硬化工程において、重積されたコルゲート板１５を加熱，加圧する際、より高い圧力での加圧が可能となる。
すなわち、コマ部材２２がスペーサーとなって、各コルゲート板１５がサポートされているので、接合に必要十分な圧力を加えることができるようになる（例えば、０．２ＭＰａつまり２．０４ｋｇｆ／ｃｍ２程度の加圧荷重）。
従って、重積されたコルゲート板１５間について、対応して重なり合った頂部と底部間が、加熱による熱硬化性樹脂２の溶融硬化に伴い、強力に接合されるようになる。つまり、製造される繊維強化プラスチック製のハニカムコア１１について、セル壁１８の接合部分が、一段と高強度で接合されるようになり、その接合強度が大幅に向上する。
コマ部材２２の使用については、以上のとおり。
【００３２】
《作用等》
本発明の製造方法は、以上説明したように構成されている。そこで以下のようになる。
（１）本発明の製造方法は、準備工程，コルゲート工程，半硬化工程，重積工程，完全硬化工程等を、順次辿ることにより、繊維強化プラスチック製のハニカムコア１１を、製造する。
【００３３】
（２）すなわち、まず準備工程では、繊維基材１に熱硬化性樹脂２を付着，含浸させた繊維強化プラスチックのプリプレグ３が、シート状の粘性状態Ａで準備される（図１の（１）図を参照）。
そしてプリプレグ３は、次のコルゲート工程において、波板状のプリプレグ３’にコルゲート加工された後（図１の（２）図を参照）、半硬化工程において、加熱，加圧される（図１の（３）図，図２の（１）図を参照）。
もってコルゲート板１５が、半硬化状態Ｂで成形される（図２の（２）図を参照）。
【００３４】
（３）それから重積工程へと進み、複数枚のコルゲート板１５が、頂部と底部とが対応する位置関係で、重積される（図２の（３）図を参照）。
そして完全硬化工程において、加熱，加圧により各コルゲート板１５を、半硬化状態Ｂから完全硬化状態Ｃとすると共に、完全硬化に伴い各コルゲート板１５が、頂部と底部間にてそれぞれ接合される（図２の（３）図を参照）。
【００３５】
（４）このような各工程を辿ることにより、セル壁１８にて区画形成されたセル１９の集合体である繊維強化プラスチック製のハニカムコア１１が、製造される（図３の（１）図，（２）図を参照）。
【００３６】
（５）製造されたハニカムコア１１について、更なる強度等が要求される場合は、後処理として、セル壁１８に補強用樹脂２０が、付着，含浸せしめられる（図４の（１）図を参照）。
又、ハニカムコア１１について、接合部分に更なる高強度が要求される場合は、製造工程途中で、コマ部材２２が使用される。すなわち、重積された各コルゲート板１５間の空間１７にコマ部材２２を挿入してから、完全硬化工程において加熱，加圧を行うようにすると、より高い圧力での加圧が可能となり、セル壁１８の接合部分が、一段と高強度で接合されるようになる。
【００３７】
（６）本発明の繊維強化プラスチックのハニカムコア１１の製造方法は、このようになっているので、以下のようになる。
まず、この製造方法では、半硬化状態Ｂで供給されたコルゲート板１５を、完全硬化させることにより、セル壁１８を形成するコルゲート板１５間を、接合する。
自体の完全硬化状態Ｃ化を利用して、重積されたコルゲート板１５の対応する頂部と底部間の接合を、実現する。接着剤６を使用して、接着する訳ではない（図３の本発明のハニカムコア１１と、図６の従来技術のハニカムコア８とを、比較対照）。
もって、本発明の製造方法で製造されたハニカムコア１１は、接着剤６を使用しない分だけ、重量が軽減される。
【００３８】
（７）これと共に、このように接着剤６を使用しないので、製造されたハニカムコア１１は、全体的に同一材料で構成されている。全てが繊維強化プラスチックの単一材料製よりなり、異材料となる接着剤６は使用されていない（図３の本発明のハニカムコア１１と、図６の従来技術のハニカムコア８とを、比較対照）。
このように、本発明の製造方法で製造されたハニカムコア１１は、セル壁１８が単一材料よりなるので、部分的に熱変形量が異なるようなこともない。全体的に同一量で伸び縮みし、熱歪が発生するようなことはない。
【００３９】
（８）又、本発明の製造方法は、工程が簡単である。すなわち、準備工程，コルゲート工程，半硬化工程，重積工程，完全硬化工程等を、辿ることにより、ハニカムコア１１が製造される。
すなわち、上述したように接着剤６を使用しないので、接着剤６の塗布工程（図５の（３）図を参照）、塗布した接着剤６の乾燥工程、乾燥させた接着剤６の加熱，硬化工程等、手間がかかる諸工程の追加実施，付加実施が、不要化される。
その分、本発明の製造方法は、工程が簡単であり、製造コストが低減される。又、接着剤６を使用しないので、材料コストも低減される。
【００４０】
（９）更に、本発明の製造方法では、上述したように、セル壁１８を形成するコルゲート板１５間が、自体の完全硬化を利用して接合される。
すなわち、まず前提として、粘性状態Ａでシート状のプリプレグ３を、粘性状態Ａで波板状のプリプレグ３’にコルゲート加工し、形状を確定させてから、半硬化状態Ｂのコルゲート板１５とする（形状確定と半硬化とは、別工程とすることによって始めて、それぞれ正確に実施可能となる）。それから、重積し完全硬化状態Ｃとして、コルゲート板１５間を接合する。
この種従来技術のように（図５を参照）、粘性状態Ａのプリプレグ３を、完全硬化状態Ｃのコルゲート板４とした後に、接着剤６を用いて接着する訳ではない。本発明は、既に完全硬化・固化し外表面がフラット化した段階のもの同士ではなく、それ以前の段階で接合を行う。熱硬化性樹脂２が未だ若干タック性・柔軟性を備えている段階において、接合される。
そこで、本発明の製造方法では、コルゲート板１５間そしてセル壁１８間が、より高い接合強度で接合されるようになる。
そして特に、前述したようにコマ部材２２を、完全硬化に際し使用すると、このようなセル壁１８間の接合強度が、一段と向上するようになる。
作用等については、以上のとおり。
【符号の説明】
【００４１】
１  繊維基材
２  熱硬化性樹脂
３  プリプレグ（シート状）
３’プリプレグ（波板状）
４  コルゲート板（従来例）
５  プリントロール
５’ピックアップロール
６  接着剤
７  トレー
８  ハニカムコア（従来例）
９  セル壁（従来例）
１０  セル（従来例）
１１  ハニカムコア（本発明）
１２  コルゲート成形装置
１３  コルゲートギア
１４  コルゲートラック
１５  コルゲート板（本発明）
１６  ラック
１７  空間
１８  セル壁（本発明）
１９  セル（本発明）
２０  補強用樹脂
２１  浴槽
２２  コマ部材
Ａ  粘性状態
Ｂ  半硬化状態
Ｃ  完全硬化状態
ＨＰ  加熱加圧装置
ＨＰ’加熱加圧装置
【図１】
2014008735.tif 000003
【図２】
2014008735.tif 000004
【図３】
2014008735.tif 000005
【図４】
2014008735.tif 000006
【図５】
2014008735.tif 000007
【図６】
2014008735.tif 000008